(57)【特許請求の範囲】
【請求項１】
収着剤組成物を製造する方法であって、
（ａ）亜鉛成分、コロイド酸化物成分、および金属酸化物成分を共に接触させ、続いてこの接触組成物を５０℃〜８００℃の範囲内の温度に処して、実質的に全ての液体媒体を除去するステップ、及び次に、
（ｂ）（ａ）ステップで製造された組成物を水蒸気処理し、その水蒸気処理は約１００℃〜１１００℃の範囲内の温度で行われるステップ、
を含む、上記収着剤組成物を製造する方法。
【請求項２】
前記水蒸気処理は、５〜９０容量％の水を含む水蒸気混合物を使用する、請求項１記載の方法。
【請求項３】
前記収着剤組成物が、前記収着剤組成物を水および空気を含む水蒸気混合物と接触させることを含む水蒸気処理に処せられる、請求項１または２に記載の方法。
【請求項４】
前記収着剤組成物が、更に第ＶＩＩＩ族金属酸化物促進剤を含む、請求項１〜３のいずれか１項に記載の方法。
【請求項５】
前記第ＶＩＩＩ族金属酸化物促進剤が、酸化コバルトまたは酸化ニッケルである、請求項４に記載の方法。
【請求項６】
前記第ＶＩＩＩ族金属酸化物促進剤が、前記収着剤組成物の重量に基づいて１〜１５重量％の範囲内の量で前記収着剤組成物中に存在する、請求項４または５に記載の方法。
【請求項７】
前記亜鉛成分が、２５〜７５重量％の量で前記収着剤組成物中に存在する、請求項１〜６のいずれか１項に記載の方法。
【請求項８】
前記コロイド酸化物成分が、アルミナ、シリカ、チタニア、ジルコニア、酸化錫、酸化アンチモン、酸化セリウム、酸化イットリウム、酸化銅、酸化鉄、酸化マンガン、酸化モリブデン、酸化タングステン、酸化クロムまたはそれらのコロイド酸化物成分の任意の２種以上の混合物である金属酸化物を有する、請求項１〜７のいずれか１項に記載の方法。
【請求項９】
前記コロイド酸化物成分が、前記収着剤組成物中における前記コロイド酸化物成分からの金属酸化物の量が前記収着剤組成物の重量に基づいて１〜２０重量％存在する量で使用される、請求項１〜８のいずれか１項に記載の方法。
【請求項１０】
前記金属酸化物成分が、マグネシウム、カルシウム、亜鉛またはこれら金属の任意の２種以上の混合物である金属を含む、請求項１〜９のいずれか１項に記載の方法。
【請求項１１】
金属酸化物成分の量が、前記収着剤組成物の重量に基づいて１０〜７５重量％の範囲内の量で前記収着剤組成物中に存在する、請求項１０記載の方法。
【請求項１２】
請求項１〜１１のいずれか１項に記載の方法によって製造された収着剤組成物。
【請求項１３】
請求項１２記載の収着剤組成物を使用して硫黄含有流体流から硫黄を除去する方法であって、前記硫黄含有流体流を前記収着剤組成物に接触させることを含む、上記硫黄含有流体流から硫黄を除去する方法。
【発明の詳細な説明】
【０００１】
【発明の属する技術分野】
本発明は、収着剤組成物の分野に関する。
【０００２】
【従来の技術】
種々の理由のために流体流からの硫黄の除去は長い間望まれ、同時に必要とされてきた。硫黄含有流体流を廃棄流として放出する場合には、ある種の環境規制に合致させるために流体流からかような硫黄の除去がしばしば必要である。硫黄−含有流体流をある種の触媒使用の工程において使用しようとする場合には、かような硫黄の除去は触媒の毒化を防止するためにしばしば必要である。
【０００３】
【発明が解決しようとする課題】
硫黄除去工程の間に、これらの収着剤は最終的に硫黄−含有流体流から硫黄を除去する能力を著しく減少させる程度に硫黄が負荷される。この結果としてこれらの収着剤を再生工程に処して収着剤を再生させる。しかし、これらの硫黄が負荷された収着剤を再生させるのに使用される気体は通常、水蒸気を含有する。この水蒸気は、かような収着剤の硫黄除去能力におけるこれらの収着剤の効果を著しく減少させる。
【０００４】
【課題を解決するための手段】
本発明によって収着剤組成物が提供される。
【０００５】
本発明によって、水蒸気処理に処した収着剤組成物も提供される。
【０００６】
本発明によって、収着剤組成物の製造方法も提供される。
【０００７】
本発明は、収着剤組成物を使用する方法にも関する。
【０００８】
本発明によって、（ａ）亜鉛成分；（ｂ）コロイド酸化物成分；および（ｃ）金属酸化物成分を含有する収着剤組成物が提供される。
【０００９】
本発明によって、（ａ）亜鉛成分；（ｂ）コロイド酸化物成分；および（ｃ）金属酸化物成分を含有し、水蒸気処理に処せられる収着剤組成物が提供される。
【００１０】
本発明によって、（ａ）亜鉛成分、コロイド酸化物成分および金属酸化物成分を互に接触させ；そして次いで（ａ）において生成された組成物を、約１００〜約１１００℃の範囲内の温度で行う水蒸気処理に処することから成る方法が提供される。
【００１１】
本発明によって、硫黄−含有流体流から硫黄を除去する方法が提供される。この方法は、前記の硫黄−含有流体流と亜鉛成分、コロイド酸化物成分および金属酸化物成分を含有する組成物とを接触させることから成る。
【００１２】
本発明の収着剤組成物は、亜鉛成分、コロイド酸化物成分および金属酸化物成分を含有（または、所望により、本質的にこれらから成る、またはこれらから成る）する。
【００１３】
一般に、亜鉛成分は、酸化亜鉛である。しかし、これは本明細書に記載の製造条件下で酸化亜鉛に転化できる化合物であってもよい。かような化合物の例には、これらに限定されないが、硫化亜鉛、硫酸亜鉛、水酸化亜鉛、炭酸亜鉛、酢酸亜鉛および硝酸亜鉛が含まれる。収着剤組成物中に存在する亜鉛成分の量は、収着剤組成物の全重量に基づいて約１０〜約９０重量％の範囲内である。しかし、約２５〜約７５重量％の範囲内の量が好ましく、そして約４０〜約６０重量％の範囲内の量が最も好ましい。
【００１４】
コロイド酸化物成分は、一般に、金属酸化物の微細に分割された、コロイド寸法の粒子を含有する液体媒質である。これらの粒子は、一般に液体媒質全体に均質に分布している。これらの粒子の寸法は変化するが、一般にはこれらの粒子の寸法は約１０〜約１０，０００Åの範囲内である。かようなコロイド酸化物成分中における固体濃度は、典型的に、コロイド酸化物成分の全重量に基づいて約１〜約３０重量％の範囲である。コロイド酸化物成分のｐＨは、コロイド酸化物成分の製造方法によって約２〜約１１の範囲である。他の態様においては、コロイド酸化物は金属酸化物の粒子を含有する固体である。例えば、コロイド酸化物は金属酸化物の粒子を含有する粉末である。しかし、コロイド酸化物が金属酸化物の粒子を含有する固体のときには、これは液体媒質中に容易に分散することができなくてはならない。換言すれば、コロイド酸化物成分が金属酸化物の粒子を含有する固体である場合には、本明細書に記載の製造条件下でコロイド酸化物はコロイド−寸法の粒子を含有する分散体を形成できなければならない。好ましい態様において、金属酸化物は、アルミナ、シリカ、チタニア、ジルコニア、酸化錫、酸化アンチモン、酸化セリウム、酸化イットリウム、酸化銅、酸化鉄、酸化マンガン、酸化モリブデン、酸化タングステン、酸化クロム、およびこれらの２種以上の混合物から成る群から選ばれる。現在のところ、比較的好ましい態様においては、コロイド酸化物成分はコロイドアルミナ、コロイドシリカまたはこれらの混合物を含有する。コロイド酸化物成分から収着剤組成物中に存在する金属酸化物の量は、収着剤組成物の全重量に基づいて約１〜約３０重量％の範囲内である。しかし、約１〜約２０重量％の範囲内の量が好ましく、そして約５〜約１５重量％の範囲内の量が最も好ましい。
【００１５】
金属酸化物成分は、金属シリケート、金属アルミネート、金属アルミノシリケートまたはこれらの混合物である。金属酸化物成分中における金属は、ベリリウム、マグネシウム、カルシウム、ストロンチウム、バリウム、ラジウム、亜鉛、カドミウム、水銀およびこれらの混合物から成る群から選ぶことができる。しかし、マグネシウム、カルシウム、亜鉛およびこれらの混合物がさらに好ましく、そして亜鉛が最も好ましい。かような金属酸化物の例には、これらに限定されないが、珪酸マグネシウム、珪酸カルシウム、珪酸二石灰、珪酸亜鉛、アルミン酸カルシウムおよびアルミン酸亜鉛が含まれる。収着剤組成物中に存在する金属酸化物成分の量は、収着剤組成物の全重量に基づいて約５〜約９０重量％の範囲内である。しかし、約１０〜約７５重量％の範囲内の量が好ましく、約１５〜約６０重量％の範囲内の量が最も好ましい。他の態様においては、金属酸化物成分は、収着剤組成物の製造の間にその場所で形成できる。例えば、収着剤製造の間に酸化亜鉛とシリカとを互に接触させ、熱および（または）ハイドロサーマル処理に処し、それによって珪酸亜鉛を含有する金属酸化物成分を形成できる。
【００１６】
上記の３種の成分は、当業界で公知の任意の方法で互に接触させることができる。これに加えて、これらは任意の順序で接触させることができる。これらを最初に互に接触させた後の諸成分は、当業界で公知の任意の方法によって凝集させることができる。この凝集には、所望の粒度分布が得られる分粒工程を含ませることができる。これに加えて、かような分粒操作は、任意の乾燥またはか焼作業後に行うことができる。
【００１７】
通常、成分を凝集させた後に、これらは乾燥工程に処する。この乾燥工程は一般にコロイド酸化物成分の液体媒質の除去に使用される。乾燥工程は、実質的にすべての液体媒質を除去するのに適した任意の温度で行うことができる。これらの温度は、一般に、約５０〜約３００℃の範囲内である。しかし、約１００〜約２００℃の範囲内の温度がさらに好ましい。乾燥時間は、液体媒質および乾燥温度によるが、一般には約０．５〜約４時間の乾燥時間が好ましい。
【００１８】
乾燥組成物は次いでか焼してか焼組成物を形成する。か焼は、残留水の除去および任意の可燃物質の酸化および（または）金属酸化物成分を形成する任意の好適の条件下で行うことができる。乾燥組成物は、酸素含有雰囲気中においてか焼できる。一般に、か焼が行なわれる温度は、約３００〜約１３００℃の範囲内である。しかし、約４５０〜約１１００℃の範囲内の温度の場合がさらに好ましい。か焼は、０．５〜約２４時間の範囲内の時間行うべきである。一般に、酸化亜鉛の形態でない任意の亜鉛成分は、製造のこの時点で酸化亜鉛に転化できる。さらに、製造のこの時点で酸化亜鉛とシリカを化合させて珪酸亜鉛を形成することができる。
【００１９】
収着剤組成物に第ＶＩＩＩ族金属酸化物促進剤を含ませることも時々必要である。これらの促進剤は、収着剤組成物の物理的および化学的性質を改善させる。例えば、これらの第ＶＩＩＩ族金属酸化物促進剤は、硫黄酸化物を水素化して硫化水素にする収着剤の能力を増加できる。さらに、かような促進剤は、硫黄除去工程において役立たなくなってきた後の収着剤組成物を再生させる能力を増加させることができる。好適な第ＶＩＩＩ族金属促進剤の例には、これらに限定されないが、酸化鉄、酸化コバルト、酸化ニッケル、酸化ルテニウム、酸化ロジウム、酸化パラジウム、酸化オスミウム、酸化イリジウムおよび酸化白金が含まれる。収着剤組成物中における促進剤の量は、収着剤の重量に基づいて約０．１〜約２０重量％の範囲内である。しかし、約１〜約１５重量％の範囲内の量がさらに好ましく、約５〜約１０重量％の範囲内の量が最も好ましい。
【００２０】
促進剤は、金属元素、金属酸化物および（または）本明細書に記載のか焼条件下で金属酸化物に転化できる金属−含有化合物の形態で収着剤組成物に添加できる。かような金属−含有化合物の幾つかの例には、金属酢酸塩、金属炭酸塩、金属硝酸塩、金属硫酸塩、金属チオシアネートおよびこれらの任意の２種以上の混合物が含まれる。
【００２１】
金属元素、金属酸化物および（または）金属−含有化合物は、当業界において公知の任意の方法によって収着剤組成物に添加できる。かような方法の一つは、収着剤組成物を金属元素、金属酸化物および（または）金属−含有化合物を含有する水性または有機性のいづれかの溶液で含浸する方法である。金属元素、金属酸化物および（または）金属−含有化合物を収着剤組成物に添加後に促進された組成物を以後に記載のように乾燥およびか焼する。
【００２２】
金属元素、金属酸化物、および（または）金属−含有化合物は初めの混合物の成分として収着剤組成物に添加できる、または収着剤組成物を乾燥およびか焼した後でこれらを添加することができる。金属酸化物促進剤を収着剤組成物を乾燥、か焼後に添加する場合には、新たに促進させた組成物を２回目の乾燥およびか焼に処する。新たに促進させた組成物は好ましくは約５０〜約３００℃の範囲内の温度で乾燥させるが、さらに好ましい乾燥温度は約１００〜約２５０℃の範囲であり、約０．５〜約８時間の範囲内、さらに好ましくは約１〜約５時間の範囲内の時間乾燥させる。乾燥、促進組成物は、次いで酸素または酸素−含有気体の存在下に約３００〜約８００℃の範囲内、さらに好ましくは約４５０〜約７５０℃の範囲内の温度で揮発物質が除去されるまで、および金属元素および（または）金属−含有化合物の少なくとも一部が金属酸化物に転化されるまでか焼する。このか焼工程に要する時間は、一般に、約０．５〜約４時間の範囲内、好ましくは約１〜約３時間の範囲内であろう。
【００２３】
本発明の他の態様においては、収着剤組成物は水蒸気処理に処する。この水蒸気処理は、収着剤組成物を水および空気を含有する水蒸気混合物と接触させることから成る。所望ならば、この混合物は例えば窒素、ヘリウムおよびアルゴンのような他の気体を含有していてもよい。水蒸気混合物は、約５〜約９０容量％の水および空気を含む残余物を含有する。好ましくは、水蒸気混合物は約１０〜８０容量％の水および残余量の空気を含有する。水蒸気処理は、約１００〜約１１００℃の範囲内の温度で行うべきである。しかし、水蒸気処理を約２００〜約９００℃の範囲内の温度で行うのが好ましい。一般に、水蒸気混合物を収着剤と接触させる時間は、水蒸気処理の温度に依存する。しかし、水蒸気混合物と収着剤組成物とを接触させる時間量は、約１〜２４時間であり、好ましくは約２〜約８時間である。水蒸気処理は、第ＶＩＩＩ族金属酸化物促進剤の配合後またはその後のいずれかで行うことができる。これに加えて、所望の収着剤組成物を得るために１回以上の水蒸気処理を行うことができる。さらに、水蒸気処理に処すべき収着剤組成物は、水蒸気混合物と接触させる乾燥粉末の形態または上記に示した温度で処理されている含水収着剤組成物の形態でもよい。
【００２４】
本発明の収着剤組成物は、収着剤組成物と硫黄含有気体供給流とを接触され、その後に収着剤組成物を該組成物の再生に使用される酸素または酸素含有気体と接触させる硫黄除去工程に使用することができる。硫黄除去工程は、特定の装置の使用に限定されない。硫黄除去工程は、収着剤組成物の固定床、収着剤組成物の流動床または収着剤組成物の移動床を使用して行うことができる。かような硫黄除去方法の例は、Ｕ．Ｓ．Ｐ．４，９９０，３１８；５，０７７，２６１；５，１０２，８５４；５，１０８，９７５；５，１３０，２８８；５，１７４，９１９；５，１７７，０５０；５，２１９，５４２；５，２４４，６４１；５，２４８，４８１；および５，２８１，４４５に開示されている。本発明の収着剤組成物は、約３００〜約８００℃の温度で行なわれる硫黄除去工程において有用である。これに加えて、これらは約４３０℃以上約６５０℃未満の温度で行なわれる硫黄除去工程で特に有用である。さらに、本発明の収着剤組成物は、約４７５℃〜約６２５℃の範囲内の温度で行なわれる硫黄除去工程において特に有用である。
【００２５】
【発明の実施の形態】
【実施例】
【実施例１】
これらの例は、本発明を例示するために提供する。特定の反応体、条件などは、本発明を説明するためのものであって、本発明を限定するものと解釈すべきではない。
【００２６】
収着剤の製造
収着剤は、１５８．９ｇのＭｉｃｒｏ−Ｃｅｌ  Ｔ−３８珪酸カルシウム（Ｃｅｌｉｔｅ  Ｃｏｒｐｏｒａｔｉｏｎ，Ｌｏｍｐｏｃ，ＣＡ）および１９８．６ｇの粉末酸化亜鉛をマラーミキサー中において１０分間乾式混合することによって製造した。次いで、この組成物を１４０ｇの脱イオン水中の１９７．０ｇのＮｙａｃｏｌ  Ａｌ−２０アルミナで吹付含浸した。得られた物質をさらに３５分間混合した。得られた湿潤ペーストを３時間１５０℃で乾燥させることによって凝集させ、そして６３５℃で１時間か焼した。乾燥凝集物を５０ｍｅｓｈスクリーンを有するベンチトップグラニュレーター（Ｓｔｏｋｅｓ  Ｐｅｎｎｗａｌｔ，Ｗａｒｍｉｎｓｔａｒ，ＰＡ．Ｍｏｄｅｌ  ４３  ｇｒａｎｕｌａｔｏｒ）中において粗砕した。２５０ｇの粗砕物質を回転ミキサー中に入れ、１３５．３ｇの脱イオン水に溶解させた７４．２７ｇの硝酸ニッケルで含浸した。次いで、これを１５０℃で１時間乾燥させ、かつ、６３５℃で１時間か焼した。生成物をスクリーンにかけ、５０ｍｅｓｈ以上２００ｍｅｓｈ未満の粒子を除去した。２５０ｇのスクリーンにかけた生成物を、１２２．５ｇの脱イオン水に溶解させた２４．７５ｇの硝酸ニッケルを使用して２回目のニッケル含浸に処した。この物質を１２１℃で一晩乾燥させた。乾燥生成物を「収着剤Ａ」と称した。
【００２７】
２０ｇの「収着剤Ａ」を石英管中に入れ、８．０ｃｃ／時間の脱イオン水、２５００ｃｃ／時間の空気および７５００ｃｃ／時間の窒素の混合物に７６０℃で２４時間暴露した。得られた物質を「収着剤Ｂ」と称した。
【００２８】
比較組成物を次のように製造した。９ｋｇ（２０  ｌｂｓ）のＣｅｌｉｔｅTM粉末をマラーミキサーに入れた。混合しながらＣｅｌｉｔｅTM粉末にポンプおよびノズルを使用して６〜８分間にわたって１０．９８ｋｇ（２４．４  ｌｂｓ）のＮｙａｃｏｌ  Ａｌ−２０コロイドアルミナを吹付含浸させた。２２〜２４分間かく拌しながら１１．２５ｋｇ（２５．０  ｌｂｓ）の酸化亜鉛をこれに添加した。均質な混合物を得るために、必要に応じてミキサーの側壁、ホイールおよび羽根をかき取った。アルミナ添加を含めた合計時間は３０分を超えなかった。混合物の含水率は２６〜２７％の間であった。この時点で混合物は湿った粉末状外観を有していた。次いで、混合物を４５〜５０℃に制御された水冷バレルを有するスクリュー押出機を使用して押出した。押出物は、空気循環炉中１５０℃で３時間トレー上で乾燥させた。乾燥押出物は、ベルトか焼機を使用し６３５℃で１時間か焼した。水に溶解させた硝酸ニッケル（ＩＩ）を使用し、コーター中においてか焼基剤上にニッケルを吹付含浸させた。使用した水性ニッケル溶液は、初期湿潤含浸率８５％が得られるのに十分な水にか焼基剤４５０ｇ（１  ｌｂ）当り１３４．７ｇの硝酸ニッケル（ＩＩ）六水化物を溶解させることによって調製した。含浸後に、物質を１５０℃で３時間乾燥させ、かつ、６３５℃で１時間か焼した。得られた物質を「収着剤Ｃ」と称した。
【００２９】
収着剤Ａについて上記したのと類似の方法によって収着剤Ｃの一部を石英管中において水蒸気処理した。得られた物質を「収着剤Ｄ」と称した。
【００３０】
気体からの硫黄の除去
この試験においては、収着剤を二酸化炭素および窒素のような気体で稀釈した硫化水素と４２７〜６４９℃で、そして空気と５９３〜６４９℃で交互に接触させた。硫化水素との接触の間に、流出物中に硫化水素が１００ｐｐｍ検出されたときを完結したものとして収着剤上の硫黄負荷を測定した。この時点で、空気との接触によって再生を開始した。結果を表Ｉに示す。
【００３１】
【表１】
0003638378.tif 000002
【００３２】
【表２】
0003638378.tif 000003
【００３３】
【表３】
0003638378.tif 000004
【００３４】
【表４】
0003638378.tif 000005
【００３５】
* 収着剤Ｄの場合にはサイクルは３〜１１である、再生気体も水蒸気を含有した。
【００３６】
収着剤ＡおよびＢのデータの比較では、後者が約４３０℃以上約６５０℃未満の温度では硫黄負荷がすぐれていること示しており、このことは収着剤Ｂが受けている水蒸気処理の有利な効果を立証している。収着剤ＣおよびＤのデータの比較では、再生ガス中に水蒸気が存在しないときは比較物質の挙動が同じであることを示している。しかし、収着剤Ｄに対する再生ガス中に水蒸気が含まれている場合には、その硫黄負荷は著しく減少する。
【００３７】
【実施例２】
本例においては、活性成分の酸化亜鉛および促進剤の酸化ニッケルを珪酸亜鉛を含有するその場所で形成したマトリックス上に支持されている収着剤の製造する方法で発明製造を実施した。
【００３８】
収着剤は、マラーミキサー中において１５８４ｇの酸化亜鉛および２１６ｇのＣｅｌｉｔｅTMシリカを５分間乾式混合することによって製造した。得られた粉末に４５０ｇの脱イオン水中の２５０ｇのＶｉｓｔａ  Ｄｉｓｐａｌアルミナの溶液を吹付含浸した。得られた湿潤ペーストを１５０℃で３時間乾燥させることによって凝集させ、かつ、６３５℃で１時間か焼した。乾燥物質を５０ｍｅｓｈスクリーンを備えたベンチトップＳｔｏｋｅｓ  Ｐｅｎｎｗａｌｔ  Ｇｒａｎｕｌａｔｏｒ（Ｍｏｄｅｌ  ４３，Ｓｔｏｋｅｓ  Ｐｅｎｎｗａｌｔ，Ｗａｒｍｉｎｓｔａｒ，ＰＡ）中において粗砕した。−２０〜＋１４０ｍｅｓｈフラクション、１５１ｇを石英反応器中に入れ、１．０ｃｃ／分の脱イオン水および３３６ｃｃ／分の空気の混合物を使用し８７０℃で２０時間水蒸気処理した。次いで１２５ｇの水蒸気処理物質を回転ミキサー中に入れ、そして２６．６ｇの脱イオン水に溶解させた３７．１ｇの硝酸ニッケルで含浸した。次いでこの物質を１５０℃で１時間乾燥させ、かつ、６３５℃で１時間か焼した。得られた物質を「収着剤Ｅ」と称した。Ｘ−線回析分析では、収着剤組成物中に酸化亜鉛および酸化ニッケルと共に約２２．１重量％の珪酸亜鉛の存在を示した。この収着剤組成物も幾らかの未反応シリカ並びにアルミナを含有することも評価された。
【００３９】
収着剤Ｅを、収着剤Ａ〜Ｄに関して前記したのと同様に気体からの硫黄除去に関して試験した。この結果を表ＩＩに示す。
【００４０】
【表５】
0003638378.tif 000006
【００４１】
**  収着剤Ｅの場合にサイクル２〜２２、再生ガスも水蒸気を含有した。
【００４２】
第ＩＩ表に示したデータでは、収着剤Ｅも高温度並びに水分を含んだ条件での気体からの硫黄除去に有効であることが示されている。このことは水分を含んだ条件下で試験した収着剤Ｄの甚だしく減少した硫黄負荷とは対照的である。収着剤Ｄの活性亜鉛量が４６．６重量％に対して収着剤の活性亜鉛量が５５７．５重量％と評価されているが、収着剤Ｅの２３．４％高い活性亜鉛量が水蒸気使用の同数の再生サイクル後の収着剤Ｅの４００％以上も高い硫黄負荷を説明するには不十分であることに注目すべきである（両者共に水蒸気での９サイクル後の収着剤Ｄのサイクル１１と収着剤Ｅのサイクル１２とを比較されたい）。